(57)【要約】【課題】  薄膜かつ高突刺強度で透気性に優れ、生産性にも優れた、特に電池用セパレータに好適に用いることができる多孔性フィルム捲回体およびその製造方法を提供する。【解決手段】  β晶活性を有するポリプロピレン系樹脂組成物からなる多孔性フィルムがコアに捲回されてなる多孔性フィルム捲回体であって、当該多孔性フィルムの厚みが１０μｍ以下であり、かつ、当該多孔性フィルムの長さが２００ｍ以上である多孔性フィルム捲回体である。【選択図】  なし【特許請求の範囲】
【請求項１】
β晶活性を有するポリプロピレン系樹脂組成物からなる多孔性フィルムがコアに捲回されてなる多孔性フィルム捲回体であって、当該多孔性フィルムの厚みが１０μｍ以下であり、かつ、当該多孔性フィルムの長さが２００ｍ以上である多孔性フィルム捲回体。
【請求項２】
厚み１μｍ当たりの突刺強度が２０ｇｆ／μｍ以上である請求項１に記載の多孔性フィルム捲回体。
【請求項３】
前記多孔性フィルムの厚み１μｍ当たりの透気抵抗度が１０〜１０００秒／（ｄＬ・μｍ）である請求項１または２に記載の多孔性フィルム捲回体。
【請求項４】
前記多孔性フィルムの流れ方向に直行する垂直方向（ＴＤ）の熱収縮率が５％以下である請求項１〜３のいずれかに記載の多孔性フィルム捲回体。
【請求項５】
前記多孔性フィルムの流れ方向（ＭＤ）の熱収縮率が２５％以下である請求項１〜４のいずれかに記載の多孔性フィルム捲回体。
【請求項６】
β晶活性を有するポリプロピレン系樹脂組成物が、供給部分、圧縮部分、計量部分を有し、かつ、当該圧縮部分の長さが全長の２０％以上であるスクリュを含む押出機で溶融混練されて、膜状物に押し出されて冷却固化される成形工程と、
当該膜状物が流れ方向に直行する垂直方向（ＴＤ）への横延伸を行われた後、流れ方向（ＭＤ）への縦延伸を行われ、当該縦延伸の倍率に対する当該横延伸の倍率の比が３．０以上である延伸工程と、
当該成型工程および当該延伸工程によって得られた多孔性フィルムが、コアに捲回される巻取工程とを有する多孔性フィルム捲回体の製造方法。
【請求項７】
前記多孔性フィルムの厚みが１０μｍ以下である請求項６に記載の多孔性フィルム捲回体の製造方法。
【請求項８】
前記多孔性フィルムの厚み１μｍ当たりの突刺強度が２０ｇｆ／μｍ以上である請求項６または７に記載の多孔性フィルム捲回体の製造方法。
【請求項９】
前記多孔性フィルムの厚み１μｍ当たりの透気抵抗度が１０〜１０００秒／（ｄＬ・μｍ）である請求項６〜８に記載の多孔性フィルム捲回体の製造方法。
【請求項１０】
前記多孔性フィルムの流れ方向に直行する垂直方向（ＴＤ）の熱収縮率が５％以下である請求項６〜９のいずれかに記載の多孔性フィルム捲回体の製造方法。
【請求項１１】
前記多孔性フィルムの流れ方向（ＭＤ）の熱収縮率は２５％以下である請求項６〜１０のいずれかに記載の多孔性フィルム捲回体の製造方法。
【発明の詳細な説明】
【技術分野】
【０００１】
本発明は、優れた透気性及び機械的強度を備え、電池用、特にリチウムイオン二次電池用セパレータに好適に用いることができる、多孔性フィルム捲回体及びその製造方法に関する。
【背景技術】
【０００２】
二次電池は、ＯＡ（Ｏｆｆｉｃｅ  Ａｕｔｏｍａｔｉｏｎ）化やＦＡ（Ｆａｃｔｏｒｙ  Ａｕｔｏｍａｔｉｏｎ）化に伴って需要が増加し、さらに、家庭用電器や通信機器等のポータブル機器用電源にも広く使用されている。特に、ポータブル機器においては、容積効率に優れ、装填する機器の小型化及び軽量化が図れることから、リチウムイオン二次電池の使用が増加している。
一方、エネルギーや環境関連の分野においては、例えば、ロードレベリング、いわゆるＵＰＳ（Ｕｎｉｎｔｅｒｒｕｐｔｉｂｌｅ  Ｐｏｗｅｒ  Ｓｕｐｐｌｙ）等の無停電電源装置、電気自動車等における大型の二次電池の研究開発が進められており、大容量、高出力、高電圧及び優れた長期保存性の観点から、非水電解液二次電池の一種であるリチウムイオン二次電池の用途が広がっている。
【０００３】
リチウムイオン二次電池の正極と負極との間には、内部短絡の防止の観点から、電池用セパレータが設けられている。この電池用セパレータには、その役割から当然に絶縁性が要求され、さらに、リチウムイオンの通路となるための透気性及び電解液の拡散及び保持機能も要求される。これらの要求を満たすために、電池用セパレータは、微細孔構造である必要があり、多孔性フィルムが使用されている。
【０００４】
さらに、リチウムイオン二次電池用セパレータにおいては、上記のように、透気性を有する多孔性でありながらも、電池の異常により熱暴走を起こした場合においても、破膜や収縮を生じて電極間が短絡し、電池が異常発熱することに起因する発火等の事故を防止できることが要求される。このため、セパレータの安全性を高める上で更に機械的強度が高いもの、具体的には突刺強度が高い多孔性フィルムが求められている。
【０００５】
またリチウムイオン二次電池においては容量増大のためセパレータの厚みは更なる薄膜化が期待されており、薄膜かつ高突刺強度の要求は高まっている。
セパレータの薄膜化により製膜の難度は高くなり、延伸時の破断による生産性の損失も懸念事項となる。
【０００６】
リチウムイオン二次電池用セパレータとして用いられる多孔性フィルムは、一般にポリオレフィン系樹脂を主成分としており、その主な製造方法は、湿式法、乾式一軸延伸法、及び乾式二軸延伸法の３種に大別される。
【０００７】
湿式法は、超高分子量のポリマーを用いることができることから、突刺強度が高い多孔性フィルムが得られるものの、多孔化のために可塑剤を溶剤で抽出する工程が必要であるため製造コストや環境負荷が高いという課題を有していた。
【０００８】
乾式一軸延伸法は、溶剤を使わず製造することができるため湿式法よりも低コストであり環境負荷も低いが、未延伸の原反フィルムを一旦巻き取り、アニール処理した後、冷延伸及び熱延伸を経るため、効率的な連続生産が困難であり、生産性に劣る。
【０００９】
それに対して特許文献１〜４に示されるような乾式二軸延伸法では汎用的な延伸装置を用いるため、生産性は高い。
【先行技術文献】
【特許文献】
【００１０】
【特許文献１】特開平１１−２９７２９７号公報
【特許文献２】特開２０１５−４０１７号公報
【特許文献３】特開２０１２−７１５６号公報
【特許文献４】特開２０１７−１７１７９６号公報
【発明の概要】
【発明が解決しようとする課題】
【００１１】
上記特許文献１には乾式二軸延伸法により製造される積層フィルムの突刺強度が高いことが記載されているが、好ましい厚みが１５〜５０μｍであり、更なる薄膜化については検討されていない。
特許文献２および３にはβ晶活性を有するポリプロピレン系樹脂からなる未延伸膜状物を縦延伸後、横延伸を行う乾式二軸延伸法により多孔性フィルムを得ることが記載されているが、いずれも１５ｇｆ／μｍ以下の突刺強度しか得られていない。
特許文献４にはβ晶活性を有するポリプロピレン系樹脂からなる未延伸膜状物を横延伸後、縦延伸を行う乾式二軸延伸法により、高突刺強度を有する多孔性フィルムが得られることが記載されているが、更なる薄膜化については検討されておらず、延伸破断についても記載されていない。
【００１２】
本発明は上記課題を解決するためになされたものであり、薄膜かつ高突刺強度で透気性に優れ、生産性にも優れた、特に電池用セパレータに好適に用いることができる多孔性フィルム捲回体およびその製造方法であって、連続生産が可能な乾式二軸延伸法の工程条件に着目して検討し、薄膜でありながら、生産性を損ねる延伸破断を抑制できる多孔性フィルム捲回体およびその製造方法の提供を目的とするものである。
【課題を解決するための手段】
【００１３】
本発明者は、上記課題を達成するために鋭意検討を重ねた結果、かかる課題を解決することに着目し本発明を完成するに至った。すなわち、本発明の要旨は、β晶活性を有するポリプロピレン系樹脂組成物からなる多孔性フィルムがコアに捲回されてなる多孔性フィルム捲回体であって、当該多孔性フィルムの厚みが１０μｍ以下であり、かつ、当該多孔性フィルムの長さが２００ｍ以上である多孔性フィルム捲回体である。
【００１４】
また、β晶活性を有するポリプロピレン系樹脂組成物が、供給部分、圧縮部分、計量部分を有し、かつ、当該圧縮部分の長さが全長の２０％以上であるスクリュを含む押出機で溶融混練されて、膜状物に押し出されて冷却固化される成形工程と、当該膜状物が流れ方向に直行する垂直方向（ＴＤ）への横延伸を行われた後、流れ方向（ＭＤ）への縦延伸を行われ、当該縦延伸の倍率に対する当該横延伸の倍率の比が３．０以上である延伸工程と、当該成型工程および当該延伸工程によって得られた多孔性フィルムが、コアに捲回される巻取工程とを有する多孔性フィルム捲回体の製造方法である。
【発明の効果】
【００１５】
本発明で製造できる多孔性フィルム捲回体は、薄膜かつ高突刺強度を有しており、透気性に優れ、生産性にも優れている。このため、多孔性フィルム捲回体は、電池用セパレータに好適に用いることができ、電池の容量ならびに安全性の向上に寄与し得る。
また、本発明の製造方法によれば、前記多孔性フィルム捲回体を、簡便かつ効率的に製造することができる。
【発明を実施するための形態】
【００１６】
以下、本発明について詳細に説明する。
【００１７】
［多孔性フィルム］
（ポリプロピレン系樹脂）
本発明で用いられるポリプロピレン系樹脂としては、ホモポリプロピレン（プロピレン単独重合体）、及びプロピレンと他のα−オレフィンとのランダム共重合体又はブロック共重合体等が挙げられる。これらは、１種単独で用いても、２種以上を併用してもよい。
前記各共重合体の構成単位の由来成分であるプロピレン以外のα−オレフィンの具体例としては、エチレン、１−ブテン、１−ペンテン、１−ヘキセン、１−ヘプテン、１−オクテン、１−ノネン、１−デセン等が挙げられる。これらのα−オレフィンは、１種単独で用いても、２種以上を併用してもよい。
前記各共重合体においては、前記α−オレフィンに由来する構成単位の含有量（α−オレフィン含有量）は、延伸によりポリプロピレン系樹脂を多孔化させやすくする観点から、１０モル％以下であることが好ましく、より好ましくは５モル％以下である。同様の理由で、前記各共重合体におけるプロピレンに由来する構成単位の含有量は９０モル％以上であることが好ましく、より好ましくは９５モル％以上である。
【００１８】
ポリプロピレン系樹脂は、機械的強度や耐熱性の維持等の観点から、ホモポリプロピレンであることが好ましい。この場合、機械的強度の観点から、立体規則性を示すアイソタクチックペンタッド分率が８０％以上であることが好ましく、より好ましくは８５〜９９％、さらに好ましくは９０〜９９％である。
ここで、「アイソタクチックペンタッド分率」とは、任意の連続する５つのプロピレン単位で構成される炭素−炭素結合による主鎖に対して側鎖である５つのメチル基がいずれも同じ方向に位置する立体構造の割合を意味する。１３Ｃ−ＮＭＲスペクトルのメチル基領域のシグナルにより測定されるポリプロピレン分子鎖中のペンタッド単位から求められる。なお、メチル基領域のシグナルの帰属は、A.Zambelli, et al.,“Macromolecules”Volume 8, Issue 5, pp.687-689 (1975)に記載の方法に準拠するものとする。
【００１９】
ポリプロピレン系樹脂の分子量は、製膜安定性や生産性、フィルムの機械的強度等の観点から、高温ゲル浸透クロマトグラフィー（高温ＳＥＣ法）により測定される重量平均分子量（Ｍｗ）が１００，０００〜３，０００，０００であることが好ましく、より好ましくは１００，０００〜１，０００，０００である。
同様の観点から、分子量分布を示すパラメーターである重量平均分子量（Ｍｗ）と数平均分子量（Ｍｎ）との比Ｍｗ／Ｍｎが１．５〜１０．０であることが好ましく、より好ましくは２．０〜８．０、さらに好ましくは２．０〜６．０である。
なお、重量平均分子量及び数平均分子量は、ＧＰＣ法によって求められ、Ｍｗ／Ｍｎが１に近いほど分子量分布の幅が狭いことを意味する。
【００２０】
また、ポリプロピレン系樹脂のメルトフローレート（ＭＦＲ）は、特に限定されるものではないが、０．５〜１５ｇ／１０分であることが好ましく、より好ましくは１．０〜１０ｇ／１０分である。０．５ｇ／１０分以上であれば、成形加工時の樹脂の溶融粘度が高く、良好な生産性を確保することができる。また、１５ｇ／１０分以下であれば、フィルムの機械的強度を十分に保持することができる。
なお、前記ＭＦＲは、ＪＩＳ  Ｋ  ７２１０−１：２０１４に準拠して、温度２３０℃、荷重２．１６ｋｇの条件で測定した値である。
【００２１】
ポリプロピレン系樹脂の製造方法は、特に限定されるものではなく、公知の重合触媒を用いた重合方法を用いればよく、例えば、チーグラー・ナッタ型触媒に代表されるマルチサイト触媒や、メタロセン系触媒に代表されるシングルサイト触媒を用いた重合方法等を用いることができる。
【００２２】
ポリプロピレン系樹脂としては、市販品では、例えば、「ノバテックＰＰ」、「ウィンテック」「ウェイマックス」（日本ポリプロ株式会社製）；「ノティオ」、「タフマーＸＲ」（三井化学株式会社製）；「ゼラス」、「サーモラン」（三菱化学株式会社製）；「住友ノーブレン」、「タフセレン」（住友化学株式会社製）；「プライムポリプロ」「プライムＴＰＯ」（株式会社プライムポリマー製）；「アドフレックス」、「アドシル」、「ＨＭＳ−ＰＰ（ＰＦ−８１４）」（サンアロマー株式会社製）；「インスパイア」、「バーシファイ」（ダウ・ケミカル社製）等を使用することができる。
【００２３】
また、ポリプロピレン系樹脂は、多孔化促進や成形加工性の付与の観点から、本発明の効果を損なわない範囲において、２種以上のポリプロピレン系樹脂の併用のほか、変性ポリオレフィン樹脂、脂環族飽和炭化水素樹脂もしくはその変性体、エチレン系共重合体、低分子量ポリプロピレン、熱可塑性エラストマー等が添加されていてもよい。熱可塑性エラストマーとしては、スチレン・ブタジエン系、ポリオレフィン系、ウレタン系、ポリエステル系、ポリアミド系、１，２−ポリブタジエン、ポリ塩化ビニル系、アイオノマー等が挙げられる。
また、成形加工性や生産性、多孔性フィルムの諸物性の改善や調整等の観点から、本発明の効果を損なわない範囲において、トリミングロス等により生じるリサイクル樹脂、シリカ、タルク、カオリン及び炭酸カルシウム等の無機粒子、酸化チタン及びカーボンブラック等の顔料、難燃剤、耐候性安定剤、耐熱安定剤、帯電防止剤、溶融粘度改良剤、架橋剤、滑剤、核剤、可塑剤、老化防止剤、酸化防止剤、光安定剤、紫外線吸収剤、中和剤、防曇剤、アンチブロッキング剤、スリップ剤、着色剤等の各種添加剤が添加されていてもよい。
【００２４】
本発明の多孔性フィルムを構成するポリプロピレン系樹脂は、β晶活性を有していることが好ましい。β晶活性を有しているということは、フィルムを多孔化する前のポリプロピレン系樹脂の膜状物がβ晶を生成していたことを示していると言える。前記膜状物中にβ晶が生成されていれば、多孔化する延伸工程において、好適な微細孔が形成されやすく、透気性に優れた多孔性フィルムが得られる。
【００２５】
ポリプロピレン系樹脂がβ晶活性を有していることは、示差走査型熱量測定（ＤＳＣ：Ｄｉｆｆｅｒｅｎｔｉａｌ  ｓｃａｎｎｉｎｇ  ｃａｌｏｒｉｍｅｔｒｙ）において、β晶に由来する結晶融解ピーク温度が検出されることにより判断することができる。具体的には、後述する実施例に記載の方法により判断することができる。
【００２６】
また、β晶活性を有していることは、広角Ｘ線回折測定により得られる回折プロファイルにおいて、回折ピークが検出されることによっても判断することができる。具体的には、フィルムをポリプロピレン系樹脂の結晶融解ピーク温度を超える温度である１７０〜１９０℃で熱処理し、徐冷した後、広角Ｘ線測定を行い、β晶の（３００）面に由来する回折ピークが２θ＝１６．０°〜１６．５°の範囲に検出された場合、β晶活性を有しているものと判断される（“Macromolecular Chemistry and Physics” Volume 187, Issue 3, pp.643-652 (1986)、“Progress in Polymer Science” Volume 16, Issues 2-3, pp.361-404 (1991)、“Macromolecular Symposia” Volume 89, Issue 1, pp.499-511 (1995)、“Macromolecular Chemistry and Physics” Volume 75, Issue 1, pp.134-158, (1964)参照）。
【００２７】
前記多孔性フィルムにおけるβ晶活性の程度であるβ晶活性度は、２０％以上であることが好ましく、より好ましくは４０％以上、さらに好ましくは６０％以上である。β晶活性度が高いほど、フィルムを多孔化する前のポリプロピレン系樹脂の膜状物中でβ晶が多く生成されていると言え、多孔化する延伸工程において、均一な微細孔が多く形成されやすく、透気性に優れ、かつ、機械的強度が高い多孔性フィルムが得られる。β晶活性度の上限値は、特に限定されるものではないが、１００％に近いほど好ましい。
【００２８】
なお、β晶活性度は、検出されるα晶由来の結晶融解熱量ΔＨｍαとβ晶由来の結晶融解熱量ΔＨｍβの合計のうちのΔＨｍβの割合として求められる。
例えば、ポリプロピレン系樹脂がホモポリプロピレンの場合、ΔＨｍβは、主に１４５℃以上１６０℃未満の温度範囲にて検出され、ΔＨｍαは、主に１６０〜１７０℃の温度範囲にて検出される。このΔＨｍαとΔＨｍβから、ホモポリプロピレンのβ晶活性度を算出することができる。
また、例えば、ポリプロピレン系樹脂がエチレンを１〜４モル％含有するランダム共重合体である場合は、ΔＨｍβは、主に１２０℃以上１４０℃未満の温度範囲にて検出され、ΔＨｍαは、主に１４０〜１６５℃の温度範囲にて検出される。このΔＨｍαとΔＨｍβから、前記ランダム共重合体のβ晶活性度を算出することができる。
【００２９】
β晶活性を有するポリプロピレン系樹脂を得る方法としては、ポリプロピレン系樹脂にα晶の生成を促進させる物質を添加しない方法や、過酸化ラジカルを発生させる処理を施したポリプロピレン系樹脂を添加する方法（特許第３７３９４８１号公報参照）、樹脂組成物にβ晶核剤を添加する方法等が挙げられる。これらのうち、β晶活性を効率的に発現させる観点から、β晶核剤を添加する方法により得ることが好ましい。
【００３０】
＜β晶核剤＞
β晶核剤は、上述したように、β晶活性を有するポリプロピレン系樹脂を得るために配合されるものである。ポリプロピレン系樹脂のβ晶の生成及び成長を促進することができるものであれば、特に限定されるものではなく、公知のものを用いることができる。
例えば、アミド化合物；テトラオキサスピロ化合物；キナクリドン類；ナノサイズの酸化鉄；１，２−ヒドロキシステアリン酸カリウム、安息香酸マグネシウム、コハク酸マグネシウム、フタル酸マグネシウム等のカルボン酸のアルカリ又はアルカリ土類金属塩；ベンゼンスルホン酸ナトリウム、ナフタレンスルホン酸ナトリウム等の芳香族スルホン酸化合物；二塩基又は三塩基カルボン酸のジ又はトリエステル類；フタロシアニンブルー等のフタロシアニン系顔料；有機二塩基酸である成分ａと第２族元素金属の酸化物、水酸化物もしくは塩である成分ｂとからなる２成分系化合物；環状リン化合物とマグネシウム化合物からなる組成物等が挙げられる。その他、特開２００３−３０６５８５号公報、特開平８−１４４１２２号公報又は特開平９−１９４６５０号公報に具体的に記載されている物質を用いることもできる。これらは、１種単独で用いても、２種以上を併用してもよい。
【００３１】
β晶核剤の市販品としては、「エヌジェスターＮＵ−１００」（新日本理化株式会社製）、また、β晶核剤が配合されたポリプロピレン系樹脂の市販品としては、ポリプロピレン「Ｂｅｐｏｌ  Ｂ−０２２ＳＰ」（Ａｒｉｓｔｅｃｈ社製）、ポリプロピレン「Ｂｅｔａ（β）−ＰＰ  ＢＥ６０−７０３２」（Ｂｏｒｅａｌｉｓ社製）、ポリプロピレン「ＢＮＸ  ＢＥＴＡＰＰ−ＬＮ」（Ｍａｙｚｏ社製）等が挙げられる。
【００３２】
β晶核剤の配合量は、β晶核剤の種類やポリプロピレン系樹脂の組成等により適宜調整されるが、ポリプロピレン系樹脂１００質量部に対して０．０００１〜５質量部の割合で配合されることが好ましい。より好ましくは０．００１〜３質量部、さらに好ましくは０．０１〜２質量部である。β晶核剤の配合割合が０．０００１質量部以上であれば、β晶の生成及び成長を促進し、多孔性フィルムにおいて十分なβ晶活性を有するものとすることができる。また、５質量部以下であれば、多孔性フィルム表面へのβ晶核剤のブリードが抑制され、かつ、コスト面からも好ましい。
【００３３】
（厚み）
本発明の多孔性フィルムの厚みは、１０μｍ以下であり、好ましくは９μｍ以下、より好ましくは８μｍ以下である。前記厚みが１０μｍ以下であれば、電池用セパレータとして使用した際に、多孔性フィルム自体の電気抵抗が小さくでき、十分な電池容量が確保される。一方、厚みの下限は特に限定されないが、好ましくは１μｍ以上、より好ましくは２μｍ以上、さらに好ましくは３μｍ以上である。前記厚みが１μｍ以上であれば、該多孔性フィルムを電池用セパレータとして使用した際に、十分な電気絶縁性が得られ、短絡が生じにくく、電池の十分な安全性が確保される。
なお厚みは、具体的には後述する実施例に記載の方法により測定される。
【００３４】
（空孔率）
本発明の多孔性フィルムの空孔率は、２０〜８０％であることが好ましく、より好ましくは２５〜７０％であり、さらに好ましくは３０〜６０％である。空孔率が上記範囲であることによって、高い突刺強度と透気性のバランスがとれた多孔性フィルムを得ることができる。
なお空孔率は、具体的には後述する実施例に記載の方法により測定される。
【００３５】
（透気抵抗度）
本発明の多孔性フィルムは、十分な透気性を有するものであり、厚み１μｍ当たりの透気抵抗度が１０〜１０００秒／（ｄＬ・μｍ）以下である。
本発明でいう透気抵抗度は、ＪＩＳ  Ｐ  ８１１７：２００９に準拠して、ガーレー法により測定された、空気１ｄＬ（１００ｍＬ）が厚み方向に通過するのに要する時間を表している。したがって、数値が小さいほど空気が通過しやすいことを示している。
前記厚み１μｍ当たりの透気抵抗度が１０秒／（ｄＬ・μｍ）未満の場合、該多孔性フィルムを電池用セパレータとして使用した際に、内部短絡等の事故を生じるおそれがあり、十分な安全性が得られない。１５秒／（ｄＬ・μｍ）以上であることが好ましく、より好ましくは２０秒／（ｄＬ・μｍ）以上である。一方、厚み１μｍ当たりの透気抵抗度が１０００秒／（ｄＬ・μｍ）を超えると、該多孔性フィルムを電池用セパレータとして使用した際に、電気抵抗が高くなり、電池性能が低下するため好ましくない。５００秒／（ｄＬ・μｍ）以下であることが好ましく、より好ましくは２００秒／（ｄＬ・μｍ）以下である。
なお透気抵抗度は、具体的には後述する実施例に記載の方法により測定される。
【００３６】
（突刺強度）
本発明の多孔性フィルムの厚み１μｍ当たりの突刺強度は２０ｇｆ／μｍ以上であることが好ましく、より好ましくは２１ｇｆ／μｍ以上である。厚み１μｍ当たりの突刺強度が２０ｇｆ／μｍ以上であれば、該多孔性フィルムは、１０μｍ以下の薄膜であっても十分な突刺強度を有していると言える。一方、前記突刺強度の上限は、特に限定されるものではないが、他のフィルム物性とのバランスを考慮して、３５ｇｆ／μｍ以下であることが好ましい。
なお突刺強度は、具体的には後述する実施例に記載の方法により測定される。
【００３７】
本発明の多孔性フィルムの突刺強度と透気抵抗度との比（突刺強度／透気抵抗度）の下限は、０．７５以上が好ましく、０．８０以上がより好ましく、０．９０以上がさらに好ましい。一方、前記上限としては、特に限定されないが、３．０以下が好ましく、２．０以下がより好ましく、１．５以下がさらに好ましい。
前記突刺強度／透気抵抗度が上記範囲であることにより、機械的強度と透気性とが両立した多孔性フィルムであることが示唆される。また、電池用セパレータとして使用した際に、十分な電池性能および安全性が確保される。
【００３８】
（熱収縮率）
本発明の多孔性フィルムの流れ方向（ＭＤ）の熱収縮率は２５％以下であることが好ましく、より好ましくは２０％以下、さらに好ましくは１５％以下である。ＭＤの熱収縮率が２５％以下とすると、多孔性フィルムを電池用セパレータとして用いた場合、電池が過熱した際の多孔性フィルムの熱収縮により内部短絡の発生を抑制することができる。
【００３９】
本発明の多孔性フィルムの流れ方向に直行する垂直方向（ＴＤ）の熱収縮率は５％以下であることが好ましく、より好ましくは３％以下、さらに好ましくは１％以下である。ＴＤの熱収縮率が５％以下とすると、多孔性フィルムを電池用セパレータとして用いた場合、電池が過熱した際の多孔性フィルムの熱収縮により、捲回体の端部で正極と負極とが接触し内部短絡の発生を抑制することができる。
【００４０】
（積層構成）
本発明の多孔性フィルムは、単層でも優れた透気性かつ高い突刺強度を有するものであるが、該多孔性フィルムの機能を妨げない範囲において、他の層を積層させて用いてもよい。例えば、高融解温度樹脂層や、耐熱性粒子及び結着剤等からなる塗布層等による耐熱層、あるいはまた、低融解温度樹脂層によるシャットダウン層等を積層させた構成とすることができる。
積層構成とする場合の層数は、該フィルムの用途及び使用目的等に応じて適宜選択することができ、２〜７層であることが好ましく、生産性やコスト等の観点から、より好ましくは２層又は３層である。各層の厚み及び繰り返し積層数等も、該フィルムの用途及び使用目的等に応じて適宜調整することができる。
【００４１】
［多孔性フィルム捲回体］
本発明の多孔性フィルム捲回体は、上述の多孔性フィルムがコアに捲回されて得られるものである。
本発明の多孔性フィルム捲回体において、多孔性フィルムの長さが２００ｍ以上である。前記長さが２００ｍ以上であることによって、例えば電池用セパレータとして用いる際に、正極と負極との間に多孔性フィルムを重ねた電池部材を連続して生産することが十分可能である。なお、前記長さの上限は特に限定はされないが、１００００ｍ以下が好ましい。
【００４２】
（コア）
コアとは、多孔性フィルムの巻き取りに用いられる円柱形状の巻芯をいう。コアは、例えば、紙、樹脂含浸紙、アクリロニトリル−ブタジエン−スチレン共重合体（ＡＢＳ樹脂）、ＦＲＰ、フェノール樹脂、無機物含有樹脂、接着剤等で形成されることができる。   
【００４３】
コアの素材としては、特に限定されないが、熱膨張係数が小さく、剛性が高く、湿度に対する膨潤性が低く、かつ捲回性に優れるという観点から、プラスチック、熱硬化性樹脂等が好ましい。
コアの素材が紙である場合、特に樹脂等でその表面をコートすることで、所望の特性が得られやすい。さらに、コアは、表面平滑性の観点から、樹脂含浸紙の管であることも好ましい。また、コアの素材が樹脂である場合、具体的には、アクリロニトリル−ブタジエン−スチレン共重合体（ＡＢＳ樹脂）、ＦＲＰ、フェノール樹脂、無機物含有樹脂等で形成されることができる。
【００４４】
コアの外径は、多孔性フィルムの捲回後の巻き締まりを緩和する観点から、好ましくは５インチ以上（約１２．７ｃｍ以上）であり、より好ましくは６インチ以上であり、さらに好ましくは８インチ以上であり、特に好ましくは９インチ以上である。コアの外径の上限値は、特に制限されないが、ハンドリングの観点からは、好ましくは２０インチ以下であり、より好ましくは１５インチ以下である。  
【００４５】
コアの幅は、好ましくは１０ｍｍ以上２，０００ｍｍ以下、より好ましくは１５ｍｍ以上１，９００ｍｍ以下、さらに好ましくは２０ｍｍ以上１，７００ｍｍ以下である。コアの幅が１０ｍｍ以上であることにより、多孔性フィルムがコアの品質による影響を受け易いため、本実施の形態では特に有用である。   
【００４６】
［多孔性フィルム捲回体の製造方法］
上記のような多孔性フィルム捲回体の製造方法は、β晶核剤を配合したポリプロピレン系樹脂組成物が、供給部分、圧縮部分、計量部分を有し、かつ、当該圧縮部分の長さが全長の２０％以上であるスクリュを含む押出機で溶融混練されて、ポリプロピレン系樹脂の膜状物に押し出されて冷却固化される成形工程と、当該膜状物が流れ方向に直行する垂直方向（ＴＤ）への横延伸を行われた後、流れ方向（ＭＤ）への縦延伸を行われ、当該縦延伸の倍率に対する当該横延伸の倍率の比が３．０以上である延伸工程と、当該成型工程および当該延伸工程によって得られた多孔性フィルムが、コアに捲回される巻取工程とを有する。
このような製造方法によれば、透気性に優れ、かつ、高い突刺強度を有する多孔性フィルム捲回体を延伸破断することなく、生産性よく製造することができる。
以下、上記製造方法を各工程順に説明する。
【００４７】
（成形工程）
まず、成形工程においては、β晶核剤を配合したポリプロピレン系樹脂組成物を溶融混練して、冷却固化されることで膜状物を成形する。
【００４８】
前記溶融混練及び成形は、公知の方法を用いることができる。例えば、押出機を用いてβ晶核剤を配合したポリプロピレン系樹脂組成物を溶融混練し、Ｔダイから押出し、キャストロールで冷却固化する押出成形による方法、また、チューブラー法で製造した膜状物を切り開いて平面状とする方法等が挙げられる。これらのうち、押出成形による方法がより好ましい。具体的には、以下のような方法で行うことが好ましい。
【００４９】
溶融混練は、ポリプロピレン系樹脂、β晶核剤、及び必要に応じて添加される添加剤等を、ヘンシェルミキサー、スーパーミキサーもしくはタンブラー型ミキサー等を用いて、又は袋に収容してハンドブレンドにて混合した後、一軸又は二軸押出機、ニーダー等にて行い、樹脂組成物をペレット化することが好ましい。
【００５０】
ペレット化の混練温度は、β晶核剤の種類や配合量にもよるが、β晶核剤の分散性及びポリプロピレン系樹脂の加熱による劣化等の観点から、２３０〜３８０℃であることが好ましく、より好ましくは２４０〜３５０℃である。高温のポリプロピレン系樹脂に対して溶解し得るβ晶核剤を用いる場合は、β晶核剤の分散性の観点から、完全に溶解する温度で溶融混練することが好ましい。
【００５１】
溶融混練後に得られた樹脂組成物のペレットを押出機に投入し、Ｔダイから押出して膜状物を成形する。
前記押出機にはシリンダー内にスクリュが備えられており、前記スクリュは供給部分、圧縮部分、計量部分を有している。押出成形において、スクリュの当該圧縮部分の長さが全長の２０％以上であることが重要であり、好ましくは２５％以上、より好ましくは３０％以上である。一方、上限としては特に限定はされないが、８０％以下が好ましく、７５％以下がより好ましい。
前記圧縮部分の長さが全長の２０％以上であることによって、溶融混練時に緩やかに圧縮される。これにより、シリンダー壁面に対する樹脂組成物のペレットの摩擦、および、急激な樹脂圧変化によるβ晶核剤の凝集が抑制され、ポリプロピレン系樹脂のβ晶構造がより緻密となるため、高い突刺強度および優れた透気性が得られると考えられる。また、溶融押出が安定化し、膜状物の強度が高まることにより、延伸破断が抑制され、連続して巻き取ることができ、長さが２００ｍ以上の多孔性フィルム捲回体が得られると考えられる。
Ｔダイから押出して膜状物を成形する場合、Ｔダイのギャップは、所望の多孔性フィルムの厚みや、延伸条件、ドラフト率等の各種条件から決定されるが、生産性や製膜安定性等の観点から、一般的には０．１〜３．０ｍｍであり、好ましくは０．３〜２．５ｍｍである。
【００５２】
製膜の押出温度は、樹脂組成物の流動性や成形性等に応じて適宜調整されるが、生産性や製膜安定性、ポリプロピレン系樹脂の加熱による劣化等の観点から、１６０〜３８０℃であることが好ましく、より好ましくは１６５〜３５０℃、さらに好ましくは１７０〜３００℃である。
【００５３】
キャストロールによる冷却固化温度は、膜状物中のβ晶の比率を十分に高くするため、また、製膜安定性等の観点から、８０〜１５０℃であることが好ましく、より好ましくは９０〜１４０℃、さらに好ましくは１００〜１３５℃である。
【００５４】
（延伸工程）
次に、延伸工程で、前記膜状物を延伸して多孔性フィルムを得る。前記成形工程で得られたβ晶を有する樹脂組成物からなる膜状物を延伸することにより、微細孔が多数形成され、厚み方向に連通性を有する多孔性フィルムを得ることができる。
【００５５】
延伸方法としては、ロール延伸法、圧延法、テンター延伸法、同時二軸延伸法等の手法があるが、本発明に係る製造方法においては、逐次二軸延伸法を用いる。
前記逐次二軸延伸法においては、前記膜状物をＴＤへの横延伸を行った後、ＭＤへの縦延伸を行う。このような延伸工程は、各延伸で得られたシートの巻き替えを行う必要がなく、連続的に行うことができるため、生産性に優れている。
【００５６】
横延伸及び縦延伸のいずれか又は両方においては、延伸前の予熱工程を有していてもよい。延伸工程は一段延伸で行っても多段延伸で行ってもよい。またその後に熱固定工程や熱弛緩工程を有していてもよい。
【００５７】
横延伸での延伸温度は、良好な延伸性及び効率的な多孔化の観点から、６０〜１４０℃であることが好ましく、より好ましくは７０〜１３０℃である。
また、横延伸倍率は、高い突刺強度を有する多孔性フィルムを得る観点から、５．０〜１２倍であることが好ましく、より好ましくは５．５〜１１倍、さらに好ましくは６．０〜１０倍である。
【００５８】
横延伸の歪み速度は、多孔性フィルムの透気性及び引張強度の調整容易性等の観点から、１０〜１２０００％／分であることが好ましく、より好ましくは５０〜１００００％／分、さらに好ましくは１００〜８０００％／分である。
【００５９】
また、縦延伸倍率は、延伸時の破断を抑制しつつ、透気性に優れ、かつ、高い突刺強度を有する多孔性フィルムを得る観点から、１．１〜４．０倍であることが好ましく、より好ましくは１．２〜３．５倍である。
縦延伸をロール延伸法で行う場合、温度調節機能、タッチロール（ニップロール）、および駆動機能を備えた２本以上のロールを有する設備でロールの速度差をつけることによって行われる。この時、縦延伸は１段で行っても２段以上で行ってもよい。なお、縦延伸を２段以上で行う場合は、それぞれの延伸倍率の積が縦延伸倍率となる。
【００６０】
一方、縦延伸での延伸温度は、フィルムを破断することなく、均一な延伸を行う観点から、また、ポリプロピレン系樹脂が溶融することなく、効率的に空孔を拡大させる観点から、６０〜１６０℃であることが好ましく、より好ましくは７０〜１５５℃、さらに好ましくは８０〜１５０℃である。
【００６１】
縦延伸の歪み速度は、多孔性フィルムの透気性及び引張強度の調整容易性等の観点から、１０〜３０００％／分であることが好ましく、より好ましくは５０〜２０００％／分、さらに好ましくは１００〜１０００％／分である。
縦延伸をロール延伸法で行う場合、延伸区間の長さＬ［％］は、延伸工程の上流側に位置する低速ロールのタッチロールが当てられている位置から、その次にある下流側に位置する高速ロールのタッチロールが当てられている位置までのフィルムのパスラインの長さとして定義する。
この２本のロールの間でつけられるドローをＤ［％］とし、上流側の低速ロールの周速度をＳ［ｍ／分］としたとき、歪み速度を以下式１で算出した。
【００６２】
【数１】
2020147615.tif 000002
【００６３】
前記縦延伸の倍率に対する前記横延伸の倍率の比［横延伸倍率／縦延伸倍率］は、３．０以上とする。すなわち、先に行う横延伸の倍率を後に行う縦延伸の倍率よりも大きくし、［横延伸倍率／縦延伸倍率］の比を３．０以上として横延伸、縦延伸の順に行う。
［横延伸倍率／縦延伸倍率］の比が３．０未満では、透気性に優れ、かつ、高い突刺強度を有する多孔性フィルムを得ることが困難である。
【００６４】
寸法安定性の改善等の観点から、横延伸及び縦延伸のいずれか又は両方の後、熱処理を実施する場合、熱処理温度は１００〜１７０℃であることが好ましく、より好ましくは１２０〜１６５℃である。熱処理時間は、１〜１２０秒間であることが好ましく、より好ましくは３〜９０秒間である。
さらに、本発明の多孔性フィルムは、本発明の効果を損なわない範囲で、用途及び使用目的等に応じて、コロナ処理、プラズマ処理、印刷、コーティング、蒸着等の表面加工や、ミシン目加工等を施してもよい。
【００６５】
（巻取工程）
続いて巻取工程で、延伸工程によって得られた多孔性フィルムをコアに捲回することにより、多孔性フィルム捲回体を得ることができる。なお、巻取工程において、特に条件は限定されない。
【実施例】
【００６６】
以下、本発明を実施例により詳細に説明するが、本発明はこれにより限定されるものではない。
【００６７】
［物性評価及び測定］
下記実施例及び比較例で製造した各多孔性フィルム捲回体に関し、以下に示す方法により、各種物性評価及び測定を行った。
【００６８】
＜厚み＞
多孔性フィルム捲回体から直径４０ｍｍの試料片を切り出し、目量１／１０００ｍｍのダイヤルゲージにて、フィルム面内の任意の５箇所で厚みを測定し、その平均値を求めた。
【００６９】
＜空孔率＞
厚み測定で作製した試料片について測定した実質量Ｗ１と、樹脂組成物の原材料から算出した密度と厚みから算出した空孔率０％の場合の質量Ｗ０から以下式２にて空孔率（％）を算出した。
【００７０】
【数２】
2020147615.tif 000003
【００７１】
＜透気抵抗度（ガーレー値）＞
厚み測定で作製した試料片を用いて、ＪＩＳ  Ｐ  ８１１７：２００９に準拠して、ガーレー法により透気抵抗度（秒／１００ｍＬ）を測定し、厚み１μｍ当たりに換算した。
【００７２】
＜突刺強度＞
厚み測定で作製した試料片をホルダー（測定部：直径１０ｍｍの円形）に固定し、直径１ｍｍ、先端曲率半径０．５ｍｍの金属（ＳＵＳ４４０Ｃ）製針を厚み方向に３００ｍｍ／分の速さで突き刺し、穴が開口する最大荷重を測定し、厚み１μｍ当たりに換算した。
【００７３】
＜熱収縮率＞
多孔性フィルムから、ＭＤならびにＴＤが長辺方向になるようにそれぞれ短冊状（長辺２２０ｍｍ、短辺１０ｍｍの寸法）の試料片を切り出して、２００ｍｍの間隔となる標線を長辺方向に記入し、１０５℃の熱風オーブンにて３０分間試料片を加熱した。加熱後の標線間距離をχ（ｍｍ）として、以下式３に基づきＭＤおよびＴＤの熱収縮率を算出した。
【００７４】
【数３】
2020147615.tif 000004
【００７５】
＜β晶活性の有無（ＤＳＣ）＞
多孔性フィルム１０ｍｇを秤量して試料とし、示差走査型熱量計（ＤＳＣ−７、株式会社パーキンエルマージャパン製；以下、同様。）にて、窒素ガス雰囲気下で、２５℃から２００℃まで加熱速度１０℃／分で昇温後１分間保持した後、２００℃から２５℃まで冷却速度１０℃／分で降温後１分間保持し、さらに２５℃から２００℃まで加熱速度１０℃／分で再昇温した。再昇温時にポリプロピレン系樹脂のβ晶に由来する結晶融解ピーク温度Ｔｍβである１４５〜１６０℃にピークが検出された場合を、「β晶活性を有している」とした。
下記実施例及び比較例の多孔性フィルムは、いずれもβ晶活性を有していることが確認された。
【００７６】
＜膜状物のβ晶活性度（ＤＳＣ）＞
延伸前の膜状物について、１０ｍｇを秤量して試料とし、示差走査型熱量計にて、窒素ガス雰囲気下で、２５℃から２００℃まで加熱速度１０℃／分で昇温した。昇温時にポリプロピレン系樹脂のβ晶に由来する結晶融解ピーク温度Ｔｍβである１４５〜１６０℃にピークが検出されることにより、「β晶活性を有している」ことを確認した。
膜状物のβ晶活性度を、ＤＳＣにて検出されるポリプロピレン系樹脂のα晶由来の結晶融解熱量ΔＨｍα及びβ晶由来の結晶融解熱量ΔＨｍβから以下式４にて算出した。
【００７７】
【数４】
2020147615.tif 000005
【００７８】
＜連続製膜性＞
成形工程、延伸工程、巻取工程を連続で行うことで捲回体を製造する際、連続製膜性は延伸破断なく巻取採取できた多孔性フィルムの長さによって、以下のように評価した。
○：多孔性フィルムの長さが２００ｍ以上
△：多孔性フィルムの長さが１００ｍ以上２００ｍ未満
×：多孔性フィルムの長さが１００ｍ未満
【００７９】
［多孔性フィルム捲回体の製造］
実施例及び比較例の多孔性フィルム捲回体の製造に用いた原材料は、以下のとおりである。
【００８０】
＜ポリプロピレン＞
・ホモポリプロピレン、ＭＦＲ＝２．４ｇ／１０分（２３０℃、２．１６ｋｇ荷重）、アイソタクチックペンタッド分率＝９８％、Ｍｗ＝４７０，０００、Ｍｗ／Ｍｎ＝４．０
＜β晶核剤＞
・３，９−ビス［４−（Ｎ−シクロヘキシルカルバモイル）フェニル］−２，４，８，１０−テトラオキサスピロ［５，５］ウンデカン
＜酸化防止剤＞
・「ＩＲＧＡＮＯＸ  Ｂ  ２２５」（ＢＡＳＦジャパン株式会社製）
【００８１】
＜ペレット原料Ａの作製＞
ポリプロピレン１００質量部に対して、β晶核剤０．２質量部、及び酸化防止剤０．１質量部を配合し、同方向二軸押出機（口径４０ｍｍ、スクリュの有効長Ｌと外径Ｄの比Ｌ／Ｄ＝３２）に投入し、シリンダー温度２８０℃で溶融混練した。ストランドダイから押出されたストランドを水槽で急速に冷却して固化させ、ペレタイザーでカットし、ペレット原料Ａを作製した。
【００８２】
（実施例１）
ペレット原料Ａを、単軸押出機（口径４０ｍｍ、スクリュの有効長Ｌと外径Ｄの比Ｌ／Ｄ＝２６．５、スクリュ全長に対する圧縮部長さ＝３８％、圧縮比＝２．７）を用いて、２００℃に温調して溶融混練後、ギャップ０．５ｍｍ、２００℃のＴダイより押出した溶融樹脂シートを１２９℃のキャストロールで引き取り、冷却固化し、厚み約３５μｍの膜状物を得た。この膜状物のβ晶活性度は６７％であった。
得られた膜状物をフィルムテンター設備（京都機械株式会社製）に通して、１１０℃で加熱しながら、歪み速度２８０％／分で７．０倍に横延伸した後、１５５℃で６０秒間熱処理を行い、徐冷して横延伸シートを得た。続いて、この横延伸シートを１４０℃で加熱しながら２６９％／分の歪み速度で１８％の縦延伸ドローをかけてから、さらに１９７％／分の歪み速度で１８％の縦延伸ドローをかけ、１．４倍で縦延伸をして得られた多孔性フィルムを巻取機にて巻取り、多孔性フィルム捲回体を得た。
【００８３】
（実施例２）
横延伸シートを１４０℃で加熱しながら３９７％／分の歪み速度で２７％の縦延伸ドローをかけてから、さらに１１５％／分の歪み速度で１０％の縦延伸ドローをかけ、１．４倍で縦延伸をした以外は実施例１と同様にした。
【００８４】
（実施例３）
横延伸シートを１４０℃で加熱しながら１４７％／分の歪み速度で１０％の縦延伸ドローをかけてから、さらに２７０％／分の歪み速度で２７％の縦延伸ドローをかけ、１．４倍で縦延伸をした以外は実施例１と同様にした。
【００８５】
（比較例１）
ペレット原料Ａを、単軸押出機（口径４０ｍｍ、スクリュの有効長Ｌと外径Ｄの比Ｌ／Ｄ＝２６．５、スクリュ全長に対する圧縮部長さ＝１５％、圧縮比＝２．１）を用いて、２００℃に温調して溶融混練後、ギャップ０．５ｍｍ、２００℃のＴダイより押出した溶融樹脂シートを１２５℃のキャストロールで引き取り、冷却固化し、厚み約３５μｍの膜状物を得た。この膜状物のβ晶活性度は６７％であった。
得られた膜状物をフィルムテンター設備（京都機械株式会社製）に通して、１１０℃で加熱しながら、歪み速度２８０％／分で７．０倍に横延伸した後、１５５℃で６０秒間熱処理を行い、徐冷して横延伸シートを得た。続いて、この横延伸シートを１２０℃で加熱しながら３３１％／分の歪み速度で２２．５％の縦延伸ドローをかけて、さらに２５１％／分の歪み速度で２２．５％の縦延伸ドローをかけ、１．５倍で縦延伸をして得られた多孔性フィルムを巻取機にて巻取り、多孔性フィルム捲回体を得た。
【００８６】
（比較例２）
横延伸シートを１１０℃で加熱しながら４７５％／分の歪み速度で３２．３％の縦延伸ドローをかけてから、さらに３８８％／分の歪み速度で３２．３％の縦延伸ドローをかけ、１．８倍で縦延伸をした以外は比較例１と同様にした。
【００８７】
（比較例３）
横延伸シートを１３０℃で加熱しながら縦延伸をした以外は比較例１と同様にした。
【００８８】
（比較例４）
横延伸シートを１４０℃で加熱しながら縦延伸をした以外は比較例１と同様にした。
【００８９】
（比較例５）
横延伸シートを１４０℃で加熱しながら２６９％／分の歪み速度で１８．３％の縦延伸ドローをかけて、さらに１９７％／分の歪み速度で１８．３％の縦延伸ドローをかけ、１．４倍で縦延伸をした以外は比較例１と同様にした。
【００９０】
多孔性フィルム捲回体の製造条件を、下記表１にまとめて示す。
【００９１】
【表１】
2020147615.tif 000006
【００９２】
実施例及び比較例で製造した各多孔性フィルム捲回体の各種物性の測定及び評価結果を、下記表２にまとめて示す。
【００９３】
【表２】
2020147615.tif 000007
【００９４】
表２に示した結果から分かるように、実施例１〜３の多孔性フィルム捲回体は薄膜かつ高い突刺強度および優れた透気性を有しており、また延伸破断がなく、連続して巻き取ることができた。
一方、比較例１〜５の多孔性フィルム捲回体は、突刺強度が不十分で、かつ延伸破断しやすく、連続して巻き取ることはできず、生産性が高いとはいえないことがわかった。
すなわち、成形工程で、実施例で用いたスクリュを用いることで、溶融混練時に緩やかに圧縮されるため、シリンダー壁面に対するペレット原料Ａの摩擦、および、急激な樹脂圧変化によるβ晶核剤の凝集が抑制され、ポリプロピレン系樹脂のβ晶構造がより緻密となるため、高い突刺強度および優れた透気性が得られたと考えられる。
さらに、緩やかな圧縮によって溶融押出が安定化し、膜状物の強度が高まったことにより、延伸破断が抑制され、連続して巻き取ることができ、長さが２００ｍ以上の多孔性フィルム捲回体が得られたと考えられる。
【産業上の利用可能性】
【００９５】
本発明で製造できる多孔性フィルム捲回体は、上述したように、薄膜かつ高突刺強度で、優れた透気性をも有するものであり、ニッケル水素電池、リチウムイオン二次電池、アルミ電解コンデンサ、電気二重層キャパシタ、リチウムイオンキャパシタ等の各種蓄電デバイス、中でも、電池用、特にリチウムイオン二次電池用のセパレータ等に好適に用いることができる。
さらに、使い捨て紙オムツ等の体液吸収用パット、手術衣等の医療用材料、ジャンパー、雨着等の衣料用材料、家屋防水材、断熱材等の建築用材料、乾燥剤、使い捨てカイロ等の包装材料、各種フィルター、工業用ろ過膜等の液体処理材料等の資材等、透気性が要求される種々の用途での幅広い利用が期待される。